(57)【要約】【課題】両面粘着テープ代替材料として用いることができ、高い粘接着力を維持したまま、溶媒揮発によるガス発生を防ぎ、紫外線によるパターン形成を容易に行うことのできる粘接着剤を提供する。【解決手段】紫外線硬化型粘接着剤を主材とし、これに粒子を二次元投影したときの最大距離が１０〜３００μｍである少なくとも１種の粒子状ホットメルト接着剤を混合して、ホットメルト接着剤分散紫外線硬化型粘接着剤として用いる。【選択図】      なし【特許請求の範囲】
【請求項１】
紫外線硬化型粘接着剤を主材として含み、これに粒子を二次元投影したときの最大距離が１０〜３００μｍである少なくとも１種の粒子状ホットメルト接着剤が混合されているホットメルト接着剤分散紫外線硬化型粘接着剤。
【請求項２】
紫外線硬化型粘接着剤が、光重合成分として、アクリレート系、不飽和ポリエステル系、ポリエン系、ポリチオール系およびエポキシ系モノマーもしくはオリゴマーから選ばれる少なくとも１種を含む、請求項１に記載の粘接着剤。
【請求項３】
紫外線硬化型粘接着剤が、光重合開始剤として、クロロアセトフェノン、ジエトキシアセトフェノン、α−アミノアセトフェノン、ベンゾフェノン類、ベンゾインアルキルエーテル類、ベンジルジメチルケタール、メチル−Ｏ−ベンゾイルベンゾエート、チオキサントン、アシルホスフィンオキサイド、グリオキシエステル、３−ケトクマリン、２−エチルアントラキノン、カンファキノン、ベンジルおよびミヒラーズケトンから選ばれる少なくとも１種を含む、請求項１または２に記載の粘接着剤。
【請求項４】
ホットメルト接着剤がエチレン−酢酸ビニル系樹脂、ポリアミド系樹脂、ポリエステル系樹脂、ポリオレフィン系樹脂、スチレン−エラストマー系樹脂、熱可塑性ゴム、ブチルゴム、ポリウレタン樹脂、エポキシ樹脂、ポリカーボネート樹脂、ポリビニルエーテル樹脂、ポリビニルアルコール樹脂およびセルロース系樹脂から選ばれる少なくとも１種を主成分として含む、請求項１〜３のいずれかに記載の粘接着剤。
【発明の詳細な説明】
【０００１】
【発明の属する技術分野】
本発明は、ホットメルト接着剤分散紫外線硬化型粘接着剤に関する。この粘接着剤は、粘接着性に優れ、様々な形状に付与可能であり、具体的にはタッチパネルや液晶表示装置などの電子機器の接着に用いられている両面粘着テープの代替材料として用いることができる。
【０００２】
タッチパネルは、液晶表示装置やブラウン管、ＥＬ（エレクトロルミネッセンス）表示装置などの前面に配置され、人がこれらの表示装置の対応する任意の座標を指あるいはペンで指示することで、その座標位置が電気信号としてコンピュータ応用機器に対して出力される、いわゆる二次元情報入力装置である。
【０００３】
近年、携帯型情報機器の普及、利用の進展に伴い、電子手帳やＰＤＡ（Ｐｅｒｓｏｎａｌ  Ｄｉｇｉｔａｌ  Ａｓｓｉｓｔａｎｔｓ  ）を中心に、携帯電話、ＰＨＳ、電卓、時計、ＧＰＳ（Ｇｌｏｂａｌ  Ｐｏｓｉｔｉｏｎｉｎｇ  Ｓｙｓｔｅｍ、全地球位置情報システム）、銀行ＡＴＭシステム、自動販売機、ＰＯＳ（Ｐｏｉｎｔ  Ｏｆ  Ｓａｌｅｓ）システムなど、データ入力における優れたマン−マシンインターフェース性能が採り入れられ、多方面への応用が広がってきている。
【０００４】
【従来の技術】
従来、粘着剤として、エマルジョン型、溶剤型、ホットメルト型のものが使用されてきている。しかし、これらは、水分や溶剤の乾燥に長時間かかり、なおかつ体積変化が大きいという問題がある。また、これらの粘着剤では、部材への付与はスクリーン印刷法によってしか行うことができない。ところが、従来行われるスクリーン印刷法は、単一品種の多量生産には適しているが、版下を起こしてからスクリーンを作製するまでに、時間と経費がかかり、生産効率を著しく低下させるという問題点を有しているため、多品種の少量生産、製品試験等には不向きである。そこで、これらの欠点を改善する手段として、紫外線硬化型粘接着剤が提案されているが、従来のエマルジョン型、溶剤揮発型、ホットメルト型と比較して粘接着力が弱いという欠点がある（特許文献１〜４）。
【０００５】
【特許文献１】
特開平６−２０７１４６号公報
【特許文献２】
特開平８−６０１２７号公報
【特許文献３】
特開２０００−１０９７７９号公報
【特許文献４】
特開２０００−２１５５２２号公報
【０００６】
【発明が解決しようとする課題】
本発明は、上記の如き従来技術の問題点を解消し、両面粘着テープ代替材料として用いることができ、高い粘接着力を維持したまま、溶媒揮発によるガス発生を防ぎ、紫外線によるパターン形成を容易に行うことのできる粘接着剤を提供することを目的とする。
【０００７】
【課題を解決するための手段】
すなわち、本発明によれば、上記課題を解決するため、紫外線硬化型粘接着剤を主材として含み、これに粒子を二次元投影したときの最大距離が１０〜３００μｍである少なくとも１種の粒子状ホットメルト接着剤が混合されているホットメルト接着剤分散紫外線硬化型粘接着剤を提供する。
【０００８】
【発明の実施の形態】
本発明に係るホットメルト接着剤分散紫外線硬化粘接着剤は、紫外線硬化型粘接着剤を取材として含み、この紫外線硬化型粘接着剤中に分散混合されている粒子状のホットメルト接着剤を含む。紫外線硬化型粘接着剤中におけるホットメルト接着剤の分散比率は３〜２０容量％であるのが好ましく、さらに好ましくは５〜１０容量％である。
【０００９】
紫外線硬化型粘接着剤は、光重合成分として、例えば、ポリエステルアクリレート系、ウレタンアクリレート系、エポキシアクリレート系、ポリエーテルアクリレート系、スピランアクリレート系、ポリブタジエンアクリレート系などのアクリレート系のモノマーもしくはオリゴマー、不飽和ポリエステル系、ポリエン系、ポリチオール系およびエポキシ系モノマーもしくはオリゴマーの少なくとも１種を含むものであってよい。
【００１０】
紫外線硬化型粘接着剤の光重合性成分として好ましいモノマーとしては、例えば、ベンジル（メタ）アクリレート、ブトキシエチル（メタ）アクリレート、ＥＣＨ変性ブチルアクリレート、ｔ−ブチルアミノエチルメタクリレート、３−クロロ−２−ヒドロキシプロピルメタクリレート、シクロヘキシル（メタ）アクリレート、ジシクロペンタニル（メタ）アクリレート、２，３−ジブロモプロピル（メタ）アクリレート、ジシクロペンテニル（メタ）アクリレート、ジシクロペンテニロキシエチル（メタ）アクリレート、Ｎ，Ｎ−ジエチルアミノエチル（メタ）アクリレート、２−エトキシエチルメタクリレート、２（２−エトキシエトキシ）エチルアクリレート、２−エチルヘキシル（メタ）アクリレート、グリセロールメタクリレート、イソボニル（メタ）アクリレート、イソデシル（メタ）アクリレート、イソオクチルアクリレート、ラウリル（メタ）アクリレート、メトキシジエチレングリコールメタクリレート、メトキシトリエチレングリコール（メタ）アクリレート、メトキシジプロピレングリコールアクリレート、オクチルアクリレート、フェノキシエチル（メタ）アクリレート、フェノキシジエチレングリコールアクリレート、テトラクロロプロピル（メタ）アクリレート、テトラヒドロフルフリル（メタ）アクリレート、１，４−ブタンジオールジ（メタ）アクリレート、１，３−ブチルグリコール（メタ）アクリレート、ジエチレングリコール（メタ）アクリレート、グリセロール（メタ）アクリレート、１，６−ヘキサンジオール（メタ）アクリレート、ネオペンチルグリコールジ（メタ）アクリレート、ペンタエリスリトールトリアクリレート、トリエチレングリコールジ（メタ）アクリレート、トリエチレングリコールジビニルエーテル、トリメチロールプロパントリアクリレート、トリプロピレングリコールジアクリレート、亜鉛ジアクリレート、亜鉛ジメタクリレートが挙げられる。
【００１１】
また、紫外線硬化型粘接着剤の光重合開始剤としては、例えば、クロロアセトフェノン、ジエトキシアセトフェノン、α−アミノアセトフェノン、ベンゾフェノン類、ベンゾインアルキルエーテル類、ベンジルジメチルケタール、メチル−Ｏ−ベンゾイルベンゾエート、チオキサントン、アシルホスフィンオキサイド、グリオキシエステル、３−ケトクマリン、２−エチルアントラキノン、カンファキノン、ベンジル、ミヒラーズケトン等を挙げることができる。これらはそれぞれ単独で用いられてもよく、２種以上の混合物として用いられてもよい。
【００１２】
さらに、紫外線硬化型粘接着剤は、さらに、粘着剤として、アクリルゴム、飽和ポリエステル樹脂、飽和ポリウレタン樹脂、キシレン樹脂等を含んでいてもよく、また消泡剤として、変性シリコーン組成物等を含んでいてもよい。また、安定剤として、ハイドロキノン、メトキノン、フェノチアジン、モノ−ｔ−ブチルハイドロキノン、カテコール、ｐ−ｔ−ブチルカテコール、ベンゾキノン、２，５−ジ−ｔ−ブチルハイドロキノン、アンスラキノン、２，６−ジ−ｔ−ブチルヒドロキシトルエン等を含んでいてもよい。
【００１３】
ホットメルト接着剤は、例えば、エチレン−酢酸ビニル系樹脂、ポリアミド系樹脂、ポリエステル系樹脂、ポリオレフィン系樹脂、スチレン−エラストマー系樹脂、熱可塑性ゴム、ブチルゴム、ポリウレタン樹脂、エポキシ樹脂、ポリカーボネート樹脂、ポリビニルエーテル樹脂、ポリビニルアルコール樹脂、セルロース系樹脂等を主成分とするものであってよい。これらはそれぞれ単独で用いられてもよく、２種以上の混合物として用いられてもよい。なかでも、耐熱性、非溶剤性に優れているスチレン−イソプレン系ブロック共重合体および、スチレン−ブタジエン系ブロック共重合体などのスチレン−ジエン系ブロック共重合体、エチレンプロピレン系ラバーおよびブチル系ラバー等のブロックコポリマーが好ましく、ＳＥＢＳ（スチレン−エチレン−ブチレン−スチレン）系ブロック共重合体およびＳＥＰＳ（スチレン−エチレン−プロピレン−スチレン）系ブロック共重合体がさらに好ましい。
【００１４】
また、ホットメルト接着剤は、ブロックドイソシアネートと熱反応させると架橋反応を起こして不可逆になり、熱耐性や粘接着性が増すタイプのものであってもよい。
【００１５】
ホットメルト接着剤には、粘接着剤の加熱溶融時の流動性、非粘着性を増大させ、かつ、室温における凝集力を向上させる目的でワックスが使用されのがよく、有用なワックスとしてはパラフィンワックス、マイクロワックス、低分子量ポリエチレン、低分子量ポリプロピレン、非晶性ポリアルファオレフィン等が挙げられる。
【００１６】
ホットメルト接着剤には、粘着付与剤として天然ロジン、重合ロジン、水添ロジン、ロジンエステルおよび水添ロジンエステル等のロジン系粘着付与剤、ポリテルペン系樹脂、テルペンフェノール系樹脂および水添テルペン樹脂等のテルペン系粘着付与剤、芳香族系石油樹脂、脂肪族系石油樹脂、シクロペンタジエン系石油樹脂および水添石油樹脂等の石油樹脂系粘着付与剤が用いられてもよく、それらのうちでは石油樹脂系粘着付与剤が好ましく、水添石油樹脂系粘着付与剤がさらに好ましい。
【００１７】
また、ホットメルト接着剤には、分散剤を用いてもよく、そのような分散剤としては各種市販のものを使用することができる。また、柔軟剤として公知のものを使用することができ、例えば、油脂、鉱油、ナタネ油、ワセリン、キシレン樹脂等を挙げることができる。溶剤としても公知のものを使用することができ、例えば、トルエン、イソプロパノール、ソルベントナフサ等を挙げることができる。これらの配合量は特に限定されるものではなく、その用途に応じて適宜選択すればよい。
【００１８】
本発明に有用な粒子状ホットメルト接着剤は、粒子状充填材料の表面にホットメルト接着剤を被覆したものであってもよい。かかる粒子状充填材料としては、ポリアクリル酸、ポリアクリル酸エステル、ポリメタクリル酸、ポリメタクリル酸エステル、ポリスチレン、ポリエステル、ポリ酢酸ビニル、ポリビニルアルコール、エチレン−酢酸ビニル共重合体、ポリ塩化ビニルおよびこれらのポリマーを構成するモノマーの共重合体やこれらのポリマーをブレンドしたブレンドポリマーなどの球形微粒子を用いることができる。
【００１９】
粒子状ホットメルト接着剤の粒径は、本発明の粘接着剤が部材に付与された場合の粘接着剤層の厚さ（例えば、基板と樹脂フィルム間の空隙）に対応して、その厚さにほぼ相当するように選ばれるのがよく、粒子を二次元投影したときの最大距離が１０〜３００μｍであるのが好ましく、３０〜１００μｍであるのがさらに好ましい。ここで、最大距離とは、投影された二次元図形における任意の２点間の距離が最大となるものである。
【００２０】
粒子形状は、球形状が好ましいけれども、紡錘状、回転楕円体状、三角錐状、繊維状、フレーク状などであってもよい。ホットメルト接着剤の溶融接着温度は、８０〜１６０℃であるのが好ましく、１００〜１４０℃であるのがさらに好ましい。
【００２１】
本発明に係るホットメルト接着剤分散紫外線硬化型粘接着剤の使用に際しては、３００〜３０００ｍＪ／ｃｍ２  の照射量で紫外線照射後、８０〜１６０℃の温度および５〜５０ｋｇｆ／ｃｍ２  の圧力で熱圧着を行うのがよい。これにより、紫外線硬化型粘接着剤を単体で用いた場合に比較して、１０％以上の粘着力の増加（ＪＩＳ  Ｚ０２３７  ８に準拠）が認められる。
【００２２】
また、本発明のホットメルト接着剤分散紫外線硬化型粘接着剤によれば、溶媒揮発によるガス発生を防止し、したがって粘接着時の体積収縮が少なくすることができ、また紫外線によるパターン形成を容易に行うことができる。
【００２３】
本発明に係るホットメルト接着剤分散紫外線硬化型粘接着剤は、タッチパネル、液晶表示装置や、その他の電子機器などの、平面性が高く、熱圧着が可能であり、従来両面粘着テープが使用されていた部位や、両面粘着テープでは粘接着が難しい部位の粘接着に用いることができる。例えば、本発明のホットメルト接着剤分散紫外線硬化型粘接着剤をタッチパネル型入力装置に適用した場合、図１に示すように、下部電極基板と上部電極フィルムがこの粘接着剤を介して接合されることになる。
【００２４】
【実施例】
以下に、実施例および比較例を挙げ、本発明をさらに説明する。
【００２５】
実施例１
下記の成分を混合攪拌することにより、ホットメルト接着剤分散紫外線硬化型粘接着剤を常法により調製した。
【００２６】
ウレタン系アクリレートモノマー                  ４９容量％
アクリル系アクリレートモノマー                  ３８容量％
光反応開始剤                                  ４．０容量％
補助剤                                        ２．０容量％
粒子状ポリエステル系ホットメルト樹脂          ７．０容量％
（粒径５０μｍ未満、球状）
この粘接着剤をスクリーン印刷により基板上に５０μｍの厚さに塗布し、続けて１２００ｍＪ／ｃｍ２  の照射量で紫外線硬化を行った。紫外線硬化後、基板面にＰＥＴフィルムを置き、１２０℃、３０ｋｇ／ｃｍ２  の条件で、５秒間熱圧着を行った。熱圧着後、１０×４０ｍｍの形状に切り出し、１８０°ピールオフ試験（３００ｍｍ／分）を行った。
【００２７】
試験の結果を表１に示す。
【００２８】
実施例２
ポリエステル系ホットメルト樹脂の形状がフレーク状であったことを除いて実施例１と同じ操作を繰り返した。
【００２９】
結果を同じく表１に示す。
【００３０】
実施例３
粘接着剤の塗布厚さが１００μｍであったことを除いて実施例１と同じ操作を繰り返した。
【００３１】
結果を同じく表１に示す。
【００３２】
実施例４
粘接着剤の塗布厚さが１００μｍであったことを除いて実施例２と同じ操作を繰り返した。
【００３３】
結果を同じく表１に示す。
【００３４】
比較例１
ポリエステル系ホットメルト樹脂を用いなかったことを除いて実施例１と同じ操作を繰り返した。
【００３５】
結果を同じく表１に示す。
【００３６】
比較例２
ポリエステル系ホットメルト樹脂を用いず、かつ、粘接着剤の塗布厚さが１００μｍであったことを除いて実施例１と同じ操作を繰り返した。
【００３７】
結果を同じく表１に示す。
【００３８】
【表１】
2004182886.tif 000002
【００３９】
以上に説明した本発明を種々の態様とともに以下に付記する。
【００４０】
（付記１）  紫外線硬化型粘接着剤を主材として含み、これに粒子を二次元投影したときの最大距離が１０〜３００μｍである少なくとも１種の粒子状ホットメルト接着剤が混合されているホットメルト接着剤分散紫外線硬化型粘接着剤。
【００４１】
（付記２）  紫外線硬化型粘接着剤が、光重合成分として、アクリレート系、不飽和ポリエステル系、ポリエン系、ポリチオール系およびエポキシ系モノマーもしくはオリゴマーから選ばれる少なくとも１種を含む、付記１に記載の粘接着剤。
【００４２】
（付記３）  紫外線硬化型粘接着剤が、光重合開始剤として、クロロアセトフェノン、ジエトキシアセトフェノン、α−アミノアセトフェノン、ベンゾフェノン類、ベンゾインアルキルエーテル類、ベンジルジメチルケタール、メチル−Ｏ−ベンゾイルベンゾエート、チオキサントン、アシルホスフィンオキサイド、グリオキシエステル、３−ケトクマリン、２−エチルアントラキノン、カンファキノン、ベンジルおよびミヒラーズケトンから選ばれる少なくとも１種を含む、付記１または２に記載の粘接着剤。
【００４３】
（付記４）  紫外線硬化粘接着剤がハイドロキノン、メトキノン、フェノチアジン、モノ−ｔ−ブチルハイドロキノン、カテコール、ｐ−ｔ−ブチルカテコール、ベンゾキノン、２，５−ジ−ｔ−ブチルハイドロキノン、アンスラキノンおよび２，６−ジ−ｔ−ブチルヒドロキシトルエンから選ばれる少なくとも１種を含む、付記１〜３のいずれかに記載の粘接着剤。
【００４４】
（付記５）  紫外線硬化粘接着剤がアクリルゴム、ポリエステル樹脂、ポリウレタン樹脂、アクリレート樹脂およびキシレン樹脂から選ばれる少なくとも１種を含む、付記１〜４のいずれかに記載の粘接着剤。
【００４５】
（付記６）  ホットメルト接着剤粒子が球形状、紡錘状、回転楕円体状、三角錐状またはフレーク状である、付記１〜５のいずれかに記載の粘接着剤。
【００４６】
（付記７）  ホットメルト接着剤がエチレン−酢酸ビニル系樹脂、ポリアミド系樹脂、ポリエステル系樹脂、ポリオレフィン系樹脂、スチレン−エラストマー系樹脂、熱可塑性ゴム、ブチルゴム、ポリウレタン樹脂、エポキシ樹脂、ポリカーボネート樹脂、ポリビニルエーテル樹脂、ポリビニルアルコール樹脂およびセルロース系樹脂から選ばれる少なくとも１種を主成分として含む、付記１〜６のいずれかに記載の粘接着剤。
【００４７】
（付記８）  紫外線硬化型粘接着剤中におけるホットメルト接着剤の分散比率が３〜２０容量％である、付記１〜７のいずれかに記載の粘接着剤。
【００４８】
【発明の効果】
以上に説明したように、本発明のホットメルト接着剤分散紫外線硬化型粘接着剤は、高い接着力を示すだけでなく、体積収縮の小さい接着結果を得ることができる。
【図面の簡単な説明】
【図１】本発明のホットメルト接着剤分散紫外線硬化型粘接着剤をタッチパネル型入力装置へ適用した状態を示す模式断面図。
【符号の説明】
１…下部電極基板
２…上部電極フィルム
３…配線層
４…紫外線硬化型粘接着剤層
５…粒子状ホットメルト接着剤
【図１】
2004182886.tif 000003